【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
２５℃で約０．０５〜約０．３０ｄｌ／ｇの固有粘度を有する二官能化ポリ（アリーレンエーテル）と
オレフィン性不飽和モノマーと
を含んでなる硬化性組成物。
【請求項２】
二官能化ポリ（アリーレンエーテル）が次式の構造を有する、請求項１記載の硬化性組成物。
【化１】
2008510059.tif 000001
式中、各Ｑ１は独立にハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、各Ｑ２は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、各ｘは独立に１〜約１００であり、各Ｒ１はＣ１〜Ｃ１２ヒドロカルビレンであり、各ｎは０又は１であり、各Ｒ２〜Ｒ４は独立に水素又はＣ１〜Ｃ１８ヒドロカルビルであり、Ｌは次式の構造を有する。
【化２】
2008510059.tif 000002
式中、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、ｚは０又は１であり、Ｙは以下のものから選択される構造を有する。
【化３】
2008510059.tif 000003
式中、各Ｒ７、Ｒ８及びＲ９は独立に水素及びＣ１〜Ｃ１２ヒドロカルビルから選択される。
【請求項３】
二官能化ポリ（アリーレンエーテル）が次式の構造を有する、請求項１記載の硬化性組成物。
【化４】
2008510059.tif 000004
式中、Ｑ１はメチルであり、各Ｑ２は独立に水素又はメチルであり、各Ｒ２は独立に水素又はメチルであり、Ｒ３及びＲ４は水素であり、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、各ｘは１〜約１００である。
【請求項４】
二官能化ポリ（アリーレンエーテル）が次式の構造を有する、請求項１記載の硬化性組成物。
【化５】
2008510059.tif 000005
式中、Ｑ１はメチルであり、各Ｑ２は独立に水素又はメチルであり、各Ｒ２は独立に水素又はメチルであり、Ｒ３及びＲ４は水素であり、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、Ｒ８及びＲ９は独立に水素又はＣ１〜Ｃ６ヒドロカルビルであり、各ｘは１〜約１００である。
【請求項５】
オレフィン性不飽和モノマーがアルケニル芳香族モノマー、アリル系モノマー、アクリロイルモノマー、ビニルエーテル、マレイミド及びこれらの混合物から選択される、請求項１記載の硬化性組成物。
【請求項６】
オレフィン性不飽和モノマーが２個以上のアクリロイル基を有するアクリロイルモノマーからなる、請求項１記載の硬化性組成物。
【請求項７】
さらに、硬化開始剤を含む、請求項１記載の硬化性組成物。
【請求項８】
さらに、硬化抑制剤を含む、請求項１記載の硬化性組成物。
【請求項９】
さらに、当該組成物の総重量を基準にして約２〜約９５重量％の充填材を含む、請求項１記載の硬化性組成物。
【請求項１０】
官能化ポリ（アリーレンエーテル）と、
オレフィン性不飽和モノマーと、
金属（メタ）アクリル酸塩、芳香族エポキシ化合物と芳香族アミンの組合せ、ビニル芳香族化合物とα，β−不飽和環状無水物とのコポリマー、部分（メタ）アクリレート化エポキシ化合物、及びこれらの混合物から選択される接着促進剤と
を含んでなる硬化性組成物。
【手続補正２】
【補正対象書類名】明細書
【補正対象項目名】０１３３
【補正方法】変更
【補正の内容】
【０１３３】
引用した特許、特許出願その他の文献の開示内容は援用によって本明細書の内容の一部をなす。
本発明の特徴は下記の通りである。
１．２５℃で約０．０５〜約０．３０ｄｌ／ｇの固有粘度を有する二官能化ポリ（アリーレンエーテル）と  オレフィン性不飽和モノマーとを含んでなる硬化性組成物。
２．二官能化ポリ（アリーレンエーテル）が次式の構造を有する、上記１の硬化性組成物。
【化２５】
2008510059.tif 000006
式中、各Ｑ１は独立にハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、各Ｑ２は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、各ｘは独立に１〜約１００であり、各Ｒ１はＣ１〜Ｃ１２ヒドロカルビレンであり、各ｎは０又は１であり、各Ｒ２〜Ｒ４は独立に水素又はＣ１〜Ｃ１８ヒドロカルビルであり、Ｌは次式の構造を有する。
【化２６】
2008510059.tif 000007
式中、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、ｚは０又は１であり、Ｙは以下のものから選択される構造を有する。
【化２７】
2008510059.tif 000008
式中、各Ｒ７、Ｒ８及びＲ９は独立に水素及びＣ１〜Ｃ１２ヒドロカルビルから選択される。
３．二官能化ポリ（アリーレンエーテル）が次式の構造を有する、上記１の硬化性組成物。
【化２８】
2008510059.tif 000009
式中、Ｑ１はメチルであり、各Ｑ２は独立に水素又はメチルであり、各Ｒ２は独立に水素又はメチルであり、Ｒ３及びＲ４は水素であり、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、
各ｘは１〜約１００である。
４.  二官能化ポリ（アリーレンエーテル）が、
対応ポリ（アリーレンエーテル）と対応ジフェノキノンとの形成に適した条件下で触媒
存在下で一価フェノールを酸化重合し、
ポリ（アリーレンエーテル）及びジフェノキノンを触媒から分離し、
ポリ（アリーレンエーテル）とジフェノキノンを平衡化して、２つの末端ヒドロキシ基
を有するポリ（アリーレンエーテル）を形成し、
２つの末端ヒドロキシ基を有するポリ（アリーレンエーテル）を封鎖剤と反応させて二
官能化ポリ（アリーレンエーテル）を形成する
ことを含むプロセスの生成物である、上記３の硬化性組成物。
５．二官能化ポリ（アリーレンエーテル）が次式の構造を有する、上記１の硬化性組成物。
【化２９】
2008510059.tif 000010
式中、Ｑ１はメチルであり、各Ｑ２は独立に水素又はメチルであり、各Ｒ２は独立に水素又はメチルであり、Ｒ３及びＲ４は水素であり、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、Ｒ８及びＲ９は独立に水素又はＣ１〜Ｃ６ヒドロカルビルであり、各ｘは１〜約１００である。
６．二官能化ポリ（アリーレンエーテル）が次式の構造を有する、上記１の硬化性組成物。
【化３０】
2008510059.tif 000011
式中、各ｘは１〜約１００であり、ｚは０又は１である。
７．二官能化ポリ（アリーレンエーテル）が、一価フェノールと二価フェノールの酸化共重合の生成物である、上記６の硬化性組成物。
８．一価フェノールが２，６−ジメチルフェノール、２，３，６−トリメチルフェノール及びこれらの混合物から選択され、二価フェノールが３，３′，５，５′−テトラメチル−４，４′−ビフェノール、１，１−ビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）−ｎ−ブタン、ビス（４−ヒドロキシフェニル）フェニルメタン、２，２−ビス（４−ヒドロキシ−１−メチルフェニル）プロパン、１，１−ビス（４−ヒドロキシ−ｔ−ブチルフェニル）プロパン、２，２−ビス（４−ヒドロキシ−２，６−ジメチルフェニル）プロパン、２，２−ビス（４−ヒドロキシ−３−ブロモフェニル）プロパン、１，１−ビス（４−ヒドロキシフェニル）シクロペンタン、１，１−ビス（４−ヒドロキシフェニル）シクロヘキサン及びこれらの混合物から選択される、上記７記載の硬化性組成物。
９．二官能化ポリ（アリーレンエーテル）が約０．０８〜約０．２０ｄｌ／ｇの固有粘度を有する、上記１の硬化性組成物。
１０．二官能化ポリ（アリーレンエーテル）が脱揮押出で単離される、上記１の硬化性組成物。
１１．数平均分子量５００ＡＭＵ未満の二官能化ポリ（アリーレンエーテル）が１０重量％未満であり、数平均分子量１０００ＡＭＵ未満の二官能化ポリ（アリーレンエーテル）が２５重量％未満であることを条件として、二官能化ポリ（アリーレンエーテル）が約１０００〜約１００００原子質量単位（ＡＭＵ）の数平均分子量を有する、上記１の硬化性組成物。
１２．数平均分子量５００ＡＭＵ未満の二官能化ポリ（アリーレンエーテル）が２重量％未満であり、数平均分子量１０００ＡＭＵ未満の二官能化ポリ（アリーレンエーテル）が５重量％未満であることを条件として、二官能化ポリ（アリーレンエーテル）が１００００ＡＭＵ以上の数平均分子量を有する、上記１の硬化性組成物。
１３．二官能化ポリ（アリーレンエーテル）とオレフィン性不飽和モノマーの合計１００重量部当たり約５〜約９０重量部の二官能化ポリ（アリーレンエーテル）を含む、上記１の硬化性組成物。
１４．オレフィン性不飽和モノマーがアルケニル芳香族モノマー、アリル系モノマー、アクリロイルモノマー、ビニルエーテル、マレイミド及びこれらの混合物から選択される、上記１の硬化性組成物。
１５．オレフィン性不飽和モノマーが２個以上のアクリロイル基を有するアクリロイルモノマーからなる、上記１の硬化性組成物。
１６．オレフィン性不飽和モノマーが、トリメチロールプロパントリ（メタ）アクリレート、１，６−ヘキサンジオールジ（メタ）アクリレート、ネオペンチルグリコールジ（メタ）アクリレート、エチレングリコールジ（メタ）アクリレート、プロピレングリコールジ（メタ）アクリレート、シクロヘキサンジメタノールジ（メタ）アクリレート、ブタンジオールジ（メタ）アクリレート、ジエチレングリコールジ（メタ）アクリレート、トリエチレングリコールジ（メタ）アクリレート、イソボルニル（メタ）アクリレート、メチル（メタ）アクリレート、メタクリルオキシプロピルトリメトキシシラン、エトキシル化（２）ビスフェノールＡジ（メタ）アクリレート及びこれらの混合物から選択されるアクリロイルモノマーからなる、上記１の硬化性組成物。
１７．二官能化ポリ（アリーレンエーテル）とオレフィン性不飽和モノマーの合計１００重量部当たり約１０〜約９５重量部のオレフィン性不飽和モノマーを含む、上記１の硬化性組成物。
１８．さらに、硬化開始剤を含む、上記１の硬化性組成物。
１９．さらに、硬化抑制剤を含む、上記１の硬化性組成物。
２０．さらに、金属（メタ）アクリル酸塩、芳香族エポキシ化合物と芳香族アミンの組合せ、ビニル芳香族化合物とα，β−不飽和環状無水物とのコポリマー、部分（メタ）アクリレート化エポキシ化合物、及びこれらの混合物から選択される接着促進剤を含む、上記１の硬化性組成物。
２１．接着促進剤がスチレン−無水マレイン酸コポリマーからなる、上記２０の硬化性組成物。
２２．二官能化ポリ（アリーレンエーテル）とオレフィン性不飽和モノマーの合計１００重量部当たり約０．１〜約２０重量部の接着促進剤を含む、上記２０の硬化性組成物。
２３．さらに、当該組成物の総重量を基準にして約２〜約９５重量％の充填材を含む、上記１の硬化性組成物。
２４．さらに、染料、顔料、着色剤、酸化防止剤、熱安定剤、光安定剤、可塑剤、滑剤、流動性改良剤、ドリップ抑制剤、難燃剤、粘着防止剤、帯電防止剤、流動促進剤、加工助剤、基板接着剤、離型剤、強靱化剤、低収縮剤、応力緩和剤及びこれらの組合せから選択される添加剤を含む、上記１の硬化性組成物。
２５．約１３０〜約１８０℃の温度及び約３〜約７ＭＰａの圧力で測定して約５０ｃｍ以上のスパイラルフローを有する、上記１の硬化性組成物。
２６．２５℃で約０．０８〜約０．２５ｄｌ／ｇの固有粘度を有する以下の構造の二官能化ポリ（アリーレンエーテル）と、
２個以上のアクリロイル基を含むアクリロイルモノマーからなるオレフィン性不飽和モノマーと、
ベンゾイルペルオキシド、ジクミルペルオキシド、メチルエチルケトンペルオキシド、ラウリルペルオキシド、シクロヘキサノンペルオキシド、ｔ−ブチルヒドロペルオキシド、ｔ−ブチルベンゼンヒドロペルオキシド、ｔ−ブチルペルオクトエート、２，５−ジメチルヘキサン−２，５−ジヒドロペルオキシド、２，５−ジメチル−２，５−ジ（ｔ−ブチルペルオキシ）−ヘキサ−３−イン、ジ−ｔ−ブチルペルオキシド、ｔ−ブチルクミルペルオキシド、α，α′−ビス（ｔ−ブチルペルオキシ−ｍ−イソプロピル）ベンゼン、２，５−ジメチル−２，５−ジ（ｔ−ブチルペルオキシ）ヘキサン、ジ（ｔ−ブチルペルオキシ）イソフタレート、ｔ−ブチルペルオキシベンゾエート、２，２−ビス（ｔ−ブチルペルオキシ）ブタン、２，２−ビス（ｔ−ブチルペルオキシ）オクタン、２，５−ジメチル−２，５−ジ（ベンゾイルペルオキシ）ヘキサン、ジ（トリメチルシリル）ペルオキシド、トリメチルシリルフェニルトリフェニルシリルペルオキシド及びこれらの混合物から選択される硬化開始剤と、
ジアゾアミノベンゼン、フェニルアセチレン、ｓｙｍ−トリニトロベンゼン、ｐ−ベンゾキノン、アセトアルデヒド、アニリン縮合物、Ｎ，Ｎ′−ジブチル−ｏ−フェニレンジアミン、Ｎ−ブチル−ｐ−アミノフェノール、２，４，６−トリフェニルフェノキシル、ピロガロール、カテコール、ヒドロキノン、モノアルキルヒドロキノン、ｐ−メトキシフェノール、ｔ−ブチルヒドロキノン、Ｃ１〜Ｃ６−アルキル置換カテコール、４−ｔ−ブチルカテコール、ジアルキルヒドロキノン、２，４，６−ジクロロニトロフェノール、ハロゲン−オルト−ニトロフェノール、アルコキシヒドロキノン、フェノール及びカテコールのモノ−及びジ−及びポリスルフィド、キノンのチオール、オキシム及びヒドラゾン、フェノチアジン、ジアルキルヒドロキシルアミン、並びにこれらの混合物から選択される硬化抑制剤と
を含んでなる硬化性組成物。
【化３１】
2008510059.tif 000012
式中、Ｑ１はメチルであり、各Ｑ２は独立に水素又はメチルであり、各Ｒ２は独立に水素又はメチルであり、Ｒ３及びＲ４は水素であり、各Ｒ５及びＲ６は独立に水素、ハロゲン、第一又は第二Ｃ１〜Ｃ１２アルキル、Ｃ２〜Ｃ１２アルケニル、Ｃ２〜Ｃ１２アルキニル、Ｃ１〜Ｃ１２アミノアルキル、Ｃ１〜Ｃ１２ヒドロキシアルキル、フェニル、Ｃ１〜Ｃ１２ハロアルキル、Ｃ１〜Ｃ１２ヒドロカルビルオキシ及びハロゲン原子と酸素原子が２個以上の炭素原子で隔てられたＣ２〜Ｃ１２ハロヒドロカルビルオキシから選択され、Ｒ８及びＲ９は独立に水素又はＣ１〜Ｃ６ヒドロカルビルであり、各ｘは１〜約１００である。
２７．約５〜約９０重量部の、２５℃で約０．０８〜約０．２０ｄｌ／ｇの固有粘度有する以下の構造の二官能化ポリ（アリーレンエーテル）と、
約５〜約９０重量部の、トリメチロールプロパントリ（メタ）アクリレート、１，６−ヘキサンジオールジ（メタ）アクリレート、ネオペンチルグリコールジ（メタ）アクリレート、エチレングリコールジ（メタ）アクリレート、プロピレングリコールジ（メタ）アクリレート、シクロヘキサンジメタノールジ（メタ）アクリレート、ブタンジオールジ（メタ）アクリレート、ジエチレングリコールジ（メタ）アクリレート、トリエチレングリコールジ（メタ）アクリレート、イソボルニル（メタ）アクリレート、メチル（メタ）アクリレート、メタクリルオキシプロピルトリメトキシシラン、エトキシル化（２）ビスフェノールＡジ（メタ）アクリレート及びこれらの混合物から選択されるアクリロイルモノマーと、
約０．２〜約５重量部の、ベンゾイルペルオキシド、ジクミルペルオキシド、メチルエチルケトンペルオキシド、ラウリルペルオキシド、シクロヘキサノンペルオキシド、ｔ−ブチルヒドロペルオキシド、ｔ−ブチルベンゼンヒドロペルオキシド、ｔ−ブチルペルオクトエート、２，５−ジメチルヘキサン−２，５−ジヒドロペルオキシド、２，５−ジメチル−２，５−ジ（ｔ−ブチルペルオキシ）−ヘキサ−３−イン、ジ−ｔ−ブチルペルオキシド、ｔ−ブチルクミルペルオキシド、α，α′−ビス（ｔ−ブチルペルオキシ−ｍ−イソプロピル）ベンゼン、２，５−ジメチル−２，５−ジ（ｔ−ブチルペルオキシ）ヘキサン、ジ（ｔ−ブチルペルオキシ）イソフタレート、ｔ−ブチルペルオキシベンゾエート、２，２−ビス（ｔ−ブチルペルオキシ）ブタン、２，２−ビス（ｔ−ブチルペルオキシ）オクタン、２，５−ジメチル−２，５−ジ（ベンゾイルペルオキシ）ヘキサン、ジ（トリメチルシリル）ペルオキシド、トリメチルシリルフェニルトリフェニルシリルペルオキシド及びこれらの混合物から選択される硬化開始剤と、
約０．００５〜約１重量部の、ジアゾアミノベンゼン、フェニルアセチレン、ｓｙｍ−トリニトロベンゼン、ｐ−ベンゾキノン、アセトアルデヒド、アニリン縮合物、Ｎ，Ｎ′−ジブチル−ｏ−フェニレンジアミン、Ｎ−ブチル−ｐ−アミノフェノール、２，４，６−トリフェニルフェノキシル、ピロガロール、カテコール、ヒドロキノン、モノアルキルヒドロキノン、ｐ−メトキシフェノール、ｔ−ブチルヒドロキノン、Ｃ１〜Ｃ６−アルキル置換カテコール、４−ｔ−ブチルカテコール、ジアルキルヒドロキノン、２，４，６−ジクロロニトロフェノール、ハロゲン−オルト−ニトロフェノール、アルコキシヒドロキノン、フェノール及びカテコールのモノ−及びジ−及びポリスルフィド、キノンのチオール、オキシム及びヒドラゾン、フェノチアジン、ジアルキルヒドロキシルアミン、並びにこれらの混合物から選択される硬化抑制剤と
を含んでなり、重量部はすべて二官能化ポリ（アリーレンエーテル）とアクリロイルモノマーの合計１００重量部を基準にしている、硬化性組成物。
【化３２】
2008510059.tif 000013
式中、各ｘは１〜約５０であり、ｚは０又は１である。
２８．ｚが１であり、アクリロイルモノマーがエトキシル化（２）ビスフェノールＡジ（メタ）アクリレートからなり、硬化開始剤がジクミルペルオキシドからなり、硬化抑制剤がｔ−ブチルカテコールからなる、上記２７の硬化性組成物。
２９．官能化ポリ（アリーレンエーテル）と、
オレフィン性不飽和モノマーと、
金属（メタ）アクリル酸塩、芳香族エポキシ化合物と芳香族アミンの組合せ、ビニル芳香族化合物とα，β−不飽和環状無水物とのコポリマー、部分（メタ）アクリレート化エポキシ化合物、及びこれらの混合物から選択される接着促進剤と
を含んでなる硬化性組成物。
３０．２５℃で約０．０５〜約０．３０ｄｌ／ｇの固有粘度を有する二官能化ポリ（アリーレンエーテル）と、オレフィン性不飽和モノマーとをブレンドして、均質ブレンドを形成することを含んでなる、硬化性組成物を形成する方法。
３１.  上記１の硬化性組成物を硬化して得られる反応生成物を含んでなる硬化組成物。
３２．ＡＳＴＭ  Ｄ７９０に準拠して測定して約９０ＭＰａ以上の曲げ強度を示す、上記３１の硬化組成物。
３３．ＡＳＴＭ  Ｄ７９０に準拠して測定して０．８Ｊ以上の破断エネルギーを示す、上記３１の硬化組成物。
３４．約５０ｎｍ〜約１μｍのポリ（アリーレンエーテル）分散相粒径を示す、上記３１の硬化組成物。
３５．上記３１の硬化組成物を含んでなる物品。
３６．上記２６の硬化性組成物を硬化して得られる反応生成物を含んでなる硬化組成物。
３７．上記３６の硬化組成物を含んでなる物品。
３８．上記２７の硬化性組成物を硬化して得られる反応生成物を含んでなる硬化組成物。
３９．上記３８の硬化組成物を含んでなる物品。
４０．上記２９の硬化性組成物を硬化して得られる反応生成物を含んでなる硬化組成物。
４１．上記４０の硬化組成物を含んでなる物品。
４２．さらに、金属基材を含んでおり、硬化性組成物を金属基材と接触させて硬化させることにより形成されている、上記４１の物品。